(57)【要約】【課題】  十分な量の色素が均一に骨格内に組み込まれているメソ多孔体を製造することが可能な方法を提供すること。【解決手段】  金属アルコキシドと色素との結合体及び金属アルコキシドを含有する酸性溶液中で、前記結合体及び前記金属アルコキシドを縮合反応せしめて金属アルコキシドオリゴマーを形成せしめる第一の工程と、  前記金属アルコキシドオリゴマー及び界面活性剤を含有するアルカリ性溶液中で、前記金属アルコキシドオリゴマー中に前記界面活性剤が導入された複合体を形成せしめると共に該金属アルコキシドオリゴマーを縮合反応せしめて色素を含有するメソ多孔体を得る第二の工程と、を含むことを特徴とする色素含有メソ多孔体の製造方法。【選択図】  なし【特許請求の範囲】
【請求項１】
金属アルコキシドと色素との結合体及び金属アルコキシドを含有する酸性溶液中で、前記結合体及び前記金属アルコキシドを縮合反応せしめて金属アルコキシドオリゴマーを形成せしめる第一の工程と、
前記金属アルコキシドオリゴマー及び界面活性剤を含有するアルカリ性溶液中で、前記金属アルコキシドオリゴマー中に前記界面活性剤が導入された複合体を形成せしめると共に該金属アルコキシドオリゴマーを縮合反応せしめて色素を含有するメソ多孔体を得る第二の工程と、
を含むことを特徴とする色素含有メソ多孔体の製造方法。
【請求項２】
前記金属アルコキシドがアルコキシシランであり、前記金属アルコキシドオリゴマーがアルコキシシランオリゴマーであり、前記メソ多孔体がシリカ系メソ多孔体であることを特徴とする請求項１記載の色素含有メソ多孔体の製造方法。
【請求項３】
前記色素含有メソ多孔体に含まれる界面活性剤を除去する第三の工程を更に含むことを特徴とする請求項１又は２記載の色素含有メソ多孔体の製造方法。
【請求項４】
前記第一の工程において、前記酸性溶液として酸と水と有機溶媒との酸性混合溶媒を用いることを特徴とする請求項１〜３のうちのいずれか一項に記載の色素含有メソ多孔体の製造方法。
【発明の詳細な説明】
【技術分野】
【０００１】
本発明は、色素含有メソ多孔体の製造方法に関し、より詳しくは、金属原子及び酸素原子を主成分として骨格が形成されており、色素が骨格内に組み込まれているメソ多孔体の製造方法に関する。
【背景技術】
【０００２】
近年、様々な物質を吸着、貯蔵等するための材料として金属原子及び酸素原子を主成分として骨格が形成されていて孔径１〜３０ｎｍ程度のメソサイズの細孔（メソ孔）を有するメソ多孔体が注目されており、そのようなメソ多孔体の細孔内表面や骨格内に有機基を導入して選択的な吸着能や特異的な触媒機能を付与する試みがなされている。
【０００３】
このようなメソ多孔体の細孔内表面に有機基を導入する方法としては、例えば特開２０００−２１９７７０号公報（特許公報１）の従来技術の欄に記載されている、表面にシラノール基を有するシリカ系メソ多孔体にトリメトキシクロロシランやメトキシメルカプトプロピルシランを反応させる方法等が知られている。
【０００４】
しかしながら、このようなメソ多孔体の細孔内表面にしか有機基を導入することができない従来の方法では、一般的にかさ高い色素のような有機基を導入しようとしても細孔内に十分に拡散しないため十分な量の色素を均一に導入することができないという問題があった。
【０００５】
また、メソ多孔体の骨格内に有機基を導入する方法としては、例えば、特開２０００−２１９７７０号公報（特許公報１）には、２以上の金属原子と結合する有機基を有しかつそれらの金属原子にはアルコキシ基又はハロゲン基が結合している有機金属化合物を塩基性又は酸性の条件下で縮重合させて有機／無機複合メソ多孔体を得る方法が記載されており、また、特開２００３−２３８１１８号公報（特許公報２）には、界面活性剤及び無機原料が含まれる溶液にアルキル鎖長の短い有機官能基で連結したシラン化合物を添加することにより非シリカ系酸化物骨格内に有機官能基を含有するメソ多孔体を得る方法が記載されている。さらに、B.Onida  et  al.,"Permeability  of  micelles  in  surdactant-containing  MCM-41  silica  as  monitored  by  embedded  dye  molecules",Chem.Commun.,(2001),p.2216−2217（非特許文献１）には、ヘキサデシルトリメチルアンモニウムブロミド（CTAB）の塩基性溶液中に色素（Congo
Red）及びテトラエチルオルソシリケート（TEOS）を混合して色素を含有するメソ多孔体を得る方法が記載されている。
【０００６】
しかしながら、このようなメソ多孔体の骨格内に有機基を導入する従来の方法であっても、一般的にかさ高い色素のような有機基を導入しようとしてもその導入量の向上に限界があり、十分な量の色素を導入することができないという問題があった。
【特許文献１】特開２０００−２１９７７０号公報
【特許文献２】特開２００３−２３８１１８号公報
【非特許文献１】B.Onida  et  al.,"Permeability  of  micelles  in  surdactant-containing  MCM-41  silica  as  monitored  by  embedded  dye  molecules",Chem.Commun.,(2001),p.2216−2217
【発明の開示】
【発明が解決しようとする課題】
【０００７】
本発明は、上記従来技術の有する課題に鑑みてなされたものであり、十分な量の色素が均一に骨格内に組み込まれているメソ多孔体を製造することが可能な方法を提供することを目的とする。
【課題を解決するための手段】
【０００８】
本発明者らは、上記目的を達成すべく鋭意研究を重ねた結果、先ず金属アルコキシドと色素との結合体及び金属アルコキシドを酸性溶液中で縮合反応せしめて金属アルコキシドオリゴマーを形成せしめた後に、界面活性剤を含有するアルカリ性溶液中にその金属アルコキシドオリゴマーを添加するようにすると十分な量の色素が均一に骨格内に組み込まれているメソ多孔体が得られることを見出し、本発明を完成するに至った。
【０００９】
すなわち、本発明の色素含有メソ多孔体の製造方法は、
金属アルコキシドと色素との結合体及び金属アルコキシドを含有する酸性溶液中で、前記結合体及び前記金属アルコキシドを縮合反応せしめて金属アルコキシドオリゴマーを形成せしめる第一の工程と、
前記金属アルコキシドオリゴマー及び界面活性剤を含有するアルカリ性溶液中で、前記金属アルコキシドオリゴマー中に前記界面活性剤が導入された複合体を形成せしめると共に該金属アルコキシドオリゴマーを縮合反応せしめて色素を含有するメソ多孔体を得る第二の工程と、
を含むことを特徴とする方法である。
【００１０】
なお、前記の本発明の方法によって十分な量の色素が均一に骨格内に組み込まれているメソ多孔体が得られるようになる理由は必ずしも定かではないが、本発明者らは以下のように推察する。すなわち、先ず金属アルコキシドと色素との結合体を酸性溶液中で金属アルコキシドと一緒に縮合反応させて直鎖状の金属アルコキシドオリゴマーとすることによって溶液中における分散性が非常に良くなり、続いての界面活性剤を共存させたアルカリ性溶液中におけるミセル形成（金属アルコキシドオリゴマー中に界面活性剤が導入された複合体の形成）及び金属アルコキシドオリゴマーの縮合反応が均一にかつ円滑に進行するようになるため、十分な量の色素が均一に骨格内に組み込まれているメソ多孔体が得られるようになると本発明者らは推察する。
【００１１】
また、前記本発明の色素含有メソ多孔体の製造方法においては、前記金属アルコキシドがアルコキシシランであり、前記金属アルコキシドオリゴマーがアルコキシシランオリゴマーであり、前記メソ多孔体がシリカ系メソ多孔体であることが好ましい。このようにすると、ケイ素原子及び酸素原子を主成分として骨格が形成されており、十分な量の色素が均一に骨格内に組み込まれているシリカ系メソ多孔体が得られるようになる。
【００１２】
また、前記本発明の色素含有メソ多孔体の製造方法においては、前記色素含有メソ多孔体に含まれる界面活性剤を除去する第三の工程が更に含まれていてもよい。このような第三の工程を更に含むことによって、細孔内の界面活性剤が十分に除去された色素含有メソ多孔体が得られるようになる。
【００１３】
さらに、前記本発明の色素含有メソ多孔体の製造方法においては、前記第一の工程において、前記酸性溶液として酸と水と有機溶媒との酸性混合溶媒を用いることが好ましい。このような酸性混合溶媒を用いると、溶液中における金属アルコキシドと色素との結合体の分散性がより向上し、その結合体と金属アルコキシドと反応の均一性が向上するため、得られるメソ多孔体の骨格内に組み込まれる色素の量がより高くなる傾向にある。
【発明の効果】
【００１４】
本発明の色素含有メソ多孔体の製造方法によれば、十分な量の色素が均一に骨格内に組み込まれているメソ多孔体を得ることが可能となる。
【発明を実施するための最良の形態】
【００１５】
以下、本発明の色素含有メソ多孔体の製造方法について、その好適な実施形態に即して詳細に説明する。
【００１６】
（第一の工程）
本発明の色素含有メソ多孔体の製造方法においては、先ず、金属アルコキシドと色素との結合体及び金属アルコキシドを含有する酸性溶液中で、前記結合体及び前記金属アルコキシドを縮合反応せしめて金属アルコキシドオリゴマーを形成せしめる（第一の工程）。
【００１７】
ここで用いられる金属アルコキシドは、反応により金属原子及び酸素原子を主成分として骨格が形成されているメソ多孔体を形成可能なものであればよく特に制限されす、金属アルコキシドを構成する金属元素としては、ケイ素、アルミニウム、チタン、マグネシウム、タンタル、ニオブ、モリブデン、コバルト、ニッケル、ガリウム、ベリリウム、イットリウム、ランタン、ハフニウム、スズ、鉛、鉄、亜鉛、ジルコニウム、バナジウム、タングステン、ホウ素等が挙げられ、中でもケイ素、アルミニウム、チタン、モリブデン、鉄、亜鉛、ジルコニウム、バナジウム、タングステン及びホウ素が好ましく、ケイ素が特に好ましい。
【００１８】
また、金属アルコキシドとしては、アルコキシ基を４個有する金属テトラアルコキシド（例えば、テトラアルコキシシラン）、アルコキシ基を３個有する金属トリアルコキシド（例えば、トリアルコキシシラン）、アルコキシ基を２個有する金属ジアルコキシド（例えば、ジアルコキシシラン）を用いることができる。アルコキシ基の種類は特に制限されないが、メトキシ基、エトキシ基、プロポキシ基、ブトキシ基等のようにアルコキシ基中の炭素原子の数が比較的少ないもの（炭素数として１〜４程度のもの）が反応性の点から有利である。また、金属アルコキシドが有するアルコキシ基が３又は２個である場合は、金属アルコキシド中の金属原子には有機基、水酸基等が結合していてもよく、当該有機基はアミノ基やメルカプト基等の官能基をさらに有していてもよい。
【００１９】
このような金属アルコキシドとしては、具体的には、テトラメトキシシラン、テトラエトキシシラン、テトライソプロポキシシラン、テトラブトキシシラン、ジメトキシジエトキシシラン等のテトラアルコキシシラン；トリメトキシシラノール、トリエトキシシラノール、トリメトキシメチルシラン、トリメトキシビニルシラン、トリエトキシビニルシラン、３−グリシドキシプロピルトリエトキシシラン、３−メルカプトプロピルトリメトキシシラン、３−クロロプロピルトリメトキシシラン、３−（２−アミノエチル）アミノプロピルトリメトキシシラン、フェニルトリメトキシシラン、フェニルトリエトキシシラン、γ−（メタクリロキシプロピル）トリメトキシシラン、β−（３，４−エポキシシクロヘキシル）エチルトリメトキシシラン等のトリアルコキシシラン；ジメトキシジメチルシラン、ジエトキシジメチルシラン、ジエトキシ−３−グリシドキシプロピルメチルシラン、ジメトキシジフェニルシラン、ジメトキシメチルフェニルシラン等のジアルコキシシラン；チタニウムエトキシド、チタニウムイソポロポキシド、チタニウムブトキシド等のチタニウムアルコキシド；アルミニウムエトキシド、アルミニウムイソポロポキシド、アルミニウムブトキシド等のアルミニウムアルコキシド；ジルコニウムメトキシド、ジルコニウムエトキシド等のジルコニウムアルコキシド等が挙げられる。
【００２０】
上記金属アルコキシドは、単独で用いることもできるが、２種類以上を組み合わせて用いることも可能である。なお、金属アルコキシドとして２種類以上のものを組み合わせて用いる場合は、そのうちの少なくとも一種類としてアルコキシシランを用いることが好ましい。また、上記のアルコキシ基を２〜４個有する金属アルコキシドは、アルコキシ基を１個有する金属モノアルコキシド（例えば、モノアルコキシシラン）と組み合わせて使用することも可能である。このようにして用いることのできる金属モノアルコキシドとしては、具体的には、トリメチルメトキシシラン、トリメチルエトキシシラン、３−クロロプロピルジメチルメトキシシラン等が挙げられる。
【００２１】
このような金属アルコキシドとしてアルコキシシランを用いる場合、アルコキシシランは加水分解によりシラノール基を生じ、生じたシラノール基同士が縮合することによりケイ素酸化物が形成される。この場合において、分子中のアルコキシ基の数が多いアルコキシシランは、加水分解及び縮合で生じる結合が多くなる。したがって、アルコキシ基の多いテトラアルコキシシランをアルコキシシランとして用いることが好ましく、テトラアルコキシシランとしては、反応速度の観点からテトラメトキシシラン又はテトラエトキシシランを用いることが特に好ましい。
【００２２】
本発明においては、前記金属アルコキシドと共に金属アルコキシドと色素との結合体を用いるが、この結合体を構成する金属アルコキシドも前記金属アルコキシドと同様のものであり、用いる金属アルコキシドと同一の金属アルコキシドに色素が結合している結合体を用いることが好ましい。
【００２３】
また、本発明に使用可能な色素としては、所定の波長を有する光を吸収する色素であればよく特に制限されず、照射する光や組み合わせる金属アルコキシド等に応じて適宜選択される。このような色素としては、アゾ色素、トルイジン色素、アントラキノン色素、インジゴイド色素、硫化色素、トリフェニルメタン色素、ピラゾロン色素、スチルベン色素、ジフェニルメタン色素、キサンテン色素、アリザリン色素、アクリジン色素、キノンイミン色素（アジン色素、オキサジン色素、チアジン色素）、チアゾール色素、メチン色素、ニトロ色素、ニトロソ色素、シアニン色素等が挙げられ、中でも吸収効率が高いという観点からアルドリッチ社製  Ｄｉｓｐｅｒｓｅ  Ｒｅｄ  １［化合物名：４−（Ｎ−２−ヒドロキシエチル−Ｎ−エチル）アミノ−４’−ニトロアゾベンゼン］、Ｄｉｓｐｅｒｓｅ  Ｏｒａｎｇｅ  ３［化合物名：４−（４−ニトロフェニルアゾ）アニリン］、Ｄｉｓｐｅｒｓｅ  Ｒｅｄ  １９［化合物名：４−（Ｎ，Ｎ−ジ（２−ヒドロキシエチル））アミノ−４’−ニトロアゾベンゼン］等の分子内電荷移動タイプのアゾ色素（モノアゾ色素、ジスアゾ色素、トリスアゾ色素、テトラキスアゾ色素、ポリアゾ色素）、シアニン系色素が好ましい。
【００２４】
さらに、前記金属アルコキシドと前記色素との結合形態は特に制限されないが、結合の強さが比較的強いといった観点から共有結合により結合していることが好ましく、アミド基、アルキルアミド基、エステル基等を介して結合していることが例示される。
【００２５】
このような金属アルコキシドと色素との結合体としては、市販品がある場合は市販品をそのまま用いてもよく、また、金属アルコキシドと色素とを公知の反応方法によって結合せしめて合成した結合体を用いてもよい。このように金属アルコキシドと色素とを結合せしめるための合成方法及びその条件は特に制限されず、用いる色素及び金属アルコキシドに応じて適宜選択される。例えば、水酸基を有する色素を用いる場合は、イソシアナト基、イソシアナトアルキル基、カルボキシル基等が結合している金属アルコキシドと色素とを溶媒（例えば、ピリジン、アセトン、エーテル等の有機溶媒）中において加熱条件下（例えば４０〜１００℃）で反応せしめる方法等が好ましい合成方法として挙げられる。
【００２６】
本発明の第一の工程においては、前記金属アルコキシドと前記結合体とを酸性溶液中で縮合反応せしめて金属アルコキシドオリゴマーを形成せしめるが、この第一の工程においては水、又は水と有機溶媒との混合溶媒を溶媒として使用することが好ましく、特に疎水性の強い色素を用いる場合は水と有機溶媒との混合溶媒を使用することがより好ましい。このような混合溶媒を用いると、溶液中における金属アルコキシドと色素との結合体の分散性がより向上してそれらの反応の均一性が向上するため、得られるメソ多孔体の骨格内に組み込まれる色素の量がより高くなる傾向にある。ここで好適に用いられる有機溶媒としてはアセトン、アルコール等が挙げられ、混合溶媒中の有機溶媒の含有量は導入する色素により変化して特に限定されるものではないが、５〜５０重量％程度であることが例示される。有機溶媒の含有量が上記下限未満では上述の分散性及び反応均一性の更なる向上が十分に得られない傾向にあり、他方、上記上限を超えるとアルコキシドとの反応均一性が低下する傾向にある。
【００２７】
また、上記第一の工程において用いられる溶媒は、ｐＨ６以下の酸性であることが必要があり、ｐＨ２〜５の範囲であることが好ましい。なお、ｐＨが低くなり過ぎると、色素自身の反応等の問題が生じる傾向にある。また、溶媒を酸性にする際に使用される酸としては、塩酸、硝酸、硫酸といった鉱酸等が挙げられる。
【００２８】
さらに、第一の工程における酸性溶液中の全金属アルコキシドの含有量（前記金属アルコキシドと前記結合体中の金属アルコキシドとの総量）は、金属濃度換算で０．００５５〜０．３３ｍｏｌ／Ｌであることが好ましい。また、前記結合体と前記金属アルコキシドとの比率は、結合体：金属アルコキシドの値（モル比）が１：３０〜１：２であることが好ましい。前記結合体の含有量が上記下限未満では、得られるメソ多孔体に含有される色素の量が十分に向上しない傾向にあり、他方、上記上限を超えると周期的な構造を有する多孔体を作製できなくなる傾向にある。
【００２９】
また、第一の工程において前記金属アルコキシドと前記結合体とを縮合反応せしめる際の条件（温度、時間、等）は特に制限されず、用いる原料等に応じて分散性の向上が最適となるように適宜選択されるが、一般的には０〜１００℃（より好ましくは２０〜８０℃）程度の温度で１〜１０時間程度の時間前記金属アルコキシドと前記結合体とを含有する前記酸性溶液を攪拌することが好ましい。
【００３０】
前記第一の工程において得られる金属アルコキシドオリゴマーは、前記金属アルコキシドと前記結合体とが加水分解及び縮合反応して得られるものであり、前記金属アルコキシドがアルコキシシランの場合はアルコキシシランオリゴマーとなる。このような金属アルコキシドオリゴマーの重合度等は特に制限されないが、一般的には分散性が最適となる程度であることが好ましい。
【００３１】
（第二の工程）
次に、本発明の色素含有メソ多孔体の製造方法においては、前記金属アルコキシドオリゴマー及び界面活性剤を含有するアルカリ性溶液中で、前記金属アルコキシドオリゴマー中に前記界面活性剤が導入された複合体を形成せしめると共に該金属アルコキシドオリゴマーを縮合反応せしめて色素を含有するメソ多孔体を得る（第二の工程）。
【００３２】
ここで用いられる界面活性剤は、特に限定されるものではなく、陽イオン性、陰イオン性、非イオン性のうちのいずれであってもよく、具体的には、アルキルトリメチルアンモニウム、アルキルアンモニウム、ジアルキルジメチルアンモニウム、ベンジルアンモニウム等の塩化物、臭化物、ヨウ化物あるいは水酸化物；脂肪酸塩、アルキルスルホン酸塩、アルキルリン酸塩、ポリエチレンオキサイド系非イオン性界面活性剤、一級アルキルアミン等が挙げられる。これらの界面活性剤は、単独で又は二種以上混合して用いられる。
【００３３】
上記の界面活性剤のうち、ポリエチレンオキサイド系非イオン性界面活性剤としては、疎水性成分として炭化水素基、親水性部分としてポリエチレンオキサイドをそれぞれ有するポリエチレンオキサイド系非イオン性界面活性剤等が挙げられる。このような界面活性剤としては、例えば、一般式ＣnＨ2n+1（ＯＣＨ2ＣＨ2）mＯＨで表され、ｎが１０〜３０、ｍが１〜３０であるものが好適に使用できる。また、このような界面活性剤としては、オレイン酸、ラウリン酸、ステアリン酸、パルミチン酸等の脂肪酸とソルビタンとのエステル、あるいはこれらのエステルにポリエチレンオキサイドが付加した化合物を用いることもできる。
【００３４】
さらに、このような界面活性剤としては、トリブロックコポリマー型のポリアルキレンオキサイドを用いることもできる。このような界面活性剤としては、ポリエチレンオキサイド（ＥＯ）とポリプロピレンオキサイド（ＰＯ）からなり、一般式（ＥＯ）x（ＰＯ）y（ＥＯ）xで表されるものが挙げられる。ｘ、ｙはそれぞれＥＯ、ＰＯの繰り返し数を表すが、ｘは５〜１１０、ｙは１５〜７０であることが好ましく、ｘは１３〜１０６、ｙは２９〜７０であることがより好ましい。上記のトリブロックコポリマーとしては、（ＥＯ）19（ＰＯ）29（ＥＯ）19、（ＥＯ）13（ＰＯ）70（ＥＯ）13、（ＥＯ）5（ＰＯ）70（ＥＯ）5、（ＥＯ）13（ＰＯ）30（ＥＯ）13、（ＥＯ）20（ＰＯ）30（ＥＯ）20、（ＥＯ）26（ＰＯ）39（ＥＯ）26、（ＥＯ）17（ＰＯ）56（ＥＯ）17、（ＥＯ）17（ＰＯ）58（ＥＯ）17、（ＥＯ）20（ＰＯ）70（ＥＯ）20、（ＥＯ）80（ＰＯ）30（ＥＯ）80、（ＥＯ）106（ＰＯ）70（ＥＯ）106、（ＥＯ）100（ＰＯ）39（ＥＯ）100、（ＥＯ）19（ＰＯ）33（ＥＯ）19、（ＥＯ）26（ＰＯ）36（ＥＯ）26が挙げられる。これらのトリブロックコポリマーはＢＡＳＦ社、アルドリッチ社等から入手可能であり、また、小規模製造レベルで所望のｘ値とｙ値を有するトリブロックコポリマーを得ることができる。
【００３５】
また、エチレンジアミンの２個の窒素原子にそれぞれ２本のポリエチレンオキサイド（ＥＯ）鎖−ポリプロピレンオキサイド（ＰＯ）鎖が結合したスターダイブロックコポリマーも使用することができる。このようなスターダイブロックコポリマーとしては、一般式（（ＥＯ）x（ＰＯ）y）2ＮＣＨ2ＣＨ2Ｎ（（ＰＯ）y（ＥＯ）x）2で表されるものが挙げられる。ここでｘ、ｙはそれぞれＥＯ、ＰＯの繰り返し数を表すが、ｘは５〜１１０、ｙは１５〜７０であることが好ましく、ｘは１３〜１０６、ｙは２９〜７０であることがより好ましい。
【００３６】
このような界面活性剤の中では、結晶性の高いメソ多孔体を得ることができることから、アルキルトリメチルアンモニウム［ＣpＨ2p+1Ｎ（ＣＨ3）3］の塩（好ましくはハロゲン化物塩）を用いることが好ましい。また、その場合は、アルキルトリメチルアンモニウム中のアルキル基の炭素数は８〜２２であることがより好ましい。このようなものとしては、塩化オクタデシルトリメチルアンモニウム、塩化ヘキサデシルトリメチルアンモニウム、塩化テトラデシルトリメチルアンモニウム、臭化ドデシルトリメチルアンモニウム、臭化デシルトリメチルアンモニウム、臭化オクチルトリメチルアンモニウム、塩化ドコシルトリメチルアンモニウム等が挙げられる。
【００３７】
本発明の第二の工程においては、前記界面活性剤を含有するアルカリ性溶液中で前記金属アルコキシドオリゴマーを反応せしめるが、この第二の工程においては、水、有機溶媒（アセトン、アルコール等）、水と有機溶媒の混合溶媒等を使用することができるが、水又は水を主成分とする混合溶媒を用いることが好ましい。
【００３８】
また、上記第二の工程において用いられる溶媒は、ｐＨ８以上のアルカリ性であることが必要があり、ｐＨ９〜１１の範囲であることが好ましい。溶媒のｐＨが８未満では反応により安定的にメソ孔を作ることが困難となり、他方、ｐＨが高くなり過ぎると色素が反応により劣化する等の問題が生じ易くなる傾向にある。また、溶媒をアルカリ性にする際に使用される塩基としては、水酸化ナトリウム、水酸化アンモニウム、水酸化カリウム等が挙げられる。
【００３９】
さらに、第二の工程におけるアルカリ性溶液中の界面活性剤の濃度は０．０５〜１ｍｏｌ／Ｌであることが好ましい。この濃度が前記下限未満であると、界面活性剤イオンが金属アルコキシドオリゴマー中に十分に導入されず細孔の形成が不完全となる傾向にあり、他方、前記上限を超えると、未反応で溶液中に残留する界面活性剤の量が増大して細孔の均一性が低下する傾向にある。また、アルカリ性溶液中の金属アルコキシドオリゴマーの含有量は、金属濃度換算で０．００５５〜０．３３ｍｏｌ／Ｌであることが好ましい。前記金属アルコキシドオリゴマーの含有量が上記下限未満では、未反応で溶液中に残留する界面活性剤の量が増大して細孔の均一性が低下する傾向にあり、他方、前記上限を超えると、界面活性剤イオンが金属アルコキシドオリゴマー中に十分に導入されず細孔の形成が不完全となる傾向にある。更に、骨格形成に寄与する金属原子のモル数が、界面活性剤のモル数の０．０２〜１０倍であることが好ましい。
【００４０】
また、第二の工程において前記界面活性剤を含有するアルカリ性溶液中で前記金属アルコキシドオリゴマーを反応せしめる際の条件（温度、時間、等）は特に制限されず、用いる金属アルコキシドオリゴマー及び界面活性剤等に応じてメソ孔の構造が安定的に作製され、色素部分が十分に取り込まれるように適宜選択されるが、一般的には０〜１００℃（より好ましくは２０〜８０℃）程度の温度で５〜３０時間程度の時間前記金属アルコキシドオリゴマーと前記界面活性剤とを含有する前記アルカリ性溶液を攪拌して熟成せしめることが好ましい。さらに、必要に応じて放置して系を安定化させた後、得られた沈殿物をろ過、洗浄及び乾燥することによってメソ多孔体が得られる。
【００４１】
このような第二の工程においては、前記界面活性剤がアルカリ性溶液中で規則正しく配列したミセルを形成してその周囲に前記金属アルコキシドオリゴマーが集合し、前記金属アルコキシドオリゴマー中に前記界面活性剤が導入された複合体が形成される。そして、そのようにして形成された複合体中に金属アルコキシドの加水分解で生成した反応性水酸基（−Ｏ−Ｈ）（前記金属アルコキシドがアルコキシシランの場合はシラノール基）が縮合反応（脱水縮合）し、金属アルコキシドの結合が部分的に形成されて二次元又は三次元網目構造を有しかつ骨格内に前記色素が組み込まれたメソ多孔体（前記金属アルコキシドがアルコキシシランの場合はシリカ系メソ多孔体）が得られる。
【００４２】
（第三の工程）
本発明の色素含有メソ多孔体の製造方法においては、上述の第二の工程によって得られた前記色素含有メソ多孔体に含まれる界面活性剤を除去してもよい（第三の工程）。このように界面活性剤を除去する方法としては、例えば、(i)界面活性剤に対する溶解度が高い有機溶媒（例えば、エタノール）中に前記色素含有メソ多孔体を浸漬して界面活性剤を除去する方法、(ii)前記色素含有メソ多孔体を３００〜１０００℃で焼成して界面活性剤を除去する方法、(iii)前記色素含有メソ多孔体を酸性溶液に浸漬して加熱し、界面活性剤を水素イオンに交換せしめるイオン交換法、等を挙げることができるが、色素の加熱による分解を防ぐという観点から(i)の方法が好ましい。このような第三の工程を更に含むことによって、細孔内の界面活性剤が十分に除去された色素含有メソ多孔体が得られるようになる。また、(i)の方法の場合、色素含有メソ多孔体の内壁内構造を安定化させるために更に熱処理（好ましくは５０〜１００℃で１〜１０時間程度）を施してもよい。
【００４３】
以上説明した本発明の色素含有メソ多孔体の製造方法においては、前述の第一の工程において先ず金属アルコキシドと色素との結合体を酸性溶液中で金属アルコキシドと一緒に縮合反応させて直鎖状の金属アルコキシドオリゴマーとすることによって溶液中における分散性が非常に良くなっている。そのため、続いての上記第二の工程において、界面活性剤を共存させたアルカリ性溶液中におけるミセル形成（金属アルコキシドオリゴマー中に界面活性剤が導入された複合体の形成）及び金属アルコキシドオリゴマーの縮合反応が均一にかつ円滑に進行するようになり、十分な量の色素が均一に骨格内に組み込まれているメソ多孔体が得られる。
【００４４】
（色素含有メソ多孔体）
本発明の製造方法によって得られるメソ多孔体は、前記酸性溶液中で前記金属アルコキシド及び前記結合体を縮合反応せしめて得られた前記金属アルコキシドオリゴマーを原料とし、前記界面活性剤を鋳型として前記アルカリ性溶液中で作製されるものであり、金属原子が酸素原子を介して結合した骨格を基本とし、細孔壁内に高度に架橋した網目構造を有しているメソ多孔体である。このような金属酸化物としては、シリカ、アルミナ、チタニア、ジルコニア、セリア、酸化スズ、酸化バリウム、酸化ニッケル、酸化ルテニウム、酸化バナジウム、酸化インジウム等の金属酸化物（半金属酸化物を含む）が挙げられ、中でも色素と組み合わせて使用する際においてその選択の余地が広くなることからシリカ、アルミナ等の可視光に対して透明な金属酸化物が好ましい。
【００４５】
本発明の製造方法によって得られるメソ多孔体の細孔径（平均細孔径）、比表面積等は特に制限されず、その使用目的等に応じて適宜選択されるが、吸着効率を向上させる観点から平均細孔径を被吸着物質の分子サイズ以上とし、かつ、比表面積をできるだけ大きくすることが好ましい。このような観点から、本発明によって得られるメソ多孔体としては、平均細孔径が０．３ｎｍ〜１００ｎｍ程度、比表面積が１００ｍ２／ｇ以上程度であるものが好ましく、以下に詳述するシリカ系メソ多孔体が特に好ましい。
【００４６】
このようなシリカ系メソ多孔体は、界面活性剤を鋳型としてシリカ源を原料として作製されるものであり、ケイ素原子が酸素原子を介して結合した骨格−Ｓｉ−Ｏ−を基本とし、高度に架橋した網目構造を有している。このようなシリカ系材料は、ケイ素原子及び酸素原子を主成分とするものであればよく、ケイ素原子の少なくとも一部が有機基の２箇所以上で炭素−ケイ素結合を形成しているものでもよい。このような有機基としては、例えば、アルカン、アルケン、アルキン、ベンゼン、シクロアルカン等の炭化水素から２以上の水素がとれて生じる２価以上の有機基が挙げられるが、これらに限定されるものではなく、有機基は、アミド基、アミノ基、イミノ基、メルカプト基、スルフォン基、カルボキシル基、エーテル基、アシル基、ビニル基等を有するものであってもよい。
【００４７】
本発明に好適なシリカ系メソ多孔体は、細孔径分布曲線における中心細孔直径が１〜１００ｎｍ程度のメソ孔を有するものである。このようなメソ孔を有する場合には、分子径が大きい機能性有機化合物等も容易に細孔内に入ることができ、しかも細孔内での分子の拡散が速やかに行われるので、効率の良い吸着分離が可能となる傾向にある。なお、前記中心細孔直径とは、細孔容積（Ｖ）を細孔直径（Ｄ）で微分した値（ｄＶ／ｄＤ）を細孔直径（Ｄ）に対してプロットした曲線（細孔径分布曲線）の最大ピークにおける細孔直径であり、次に述べる方法により求めることができる。すなわち、シリカ系メソ多孔体を液体窒素温度（−１９６℃）に冷却して窒素ガスを導入し、定容量法あるいは重量法によりその吸着量を求め、次いで、導入する窒素ガスの圧力を徐々に増加させ、各平衡圧に対する窒素ガスの吸着量をプロットし、吸着等温線を得る。この吸着等温線を用い、Ｃｒａｎｓｔｏｎ−Ｉｎｋｌａｙ法、Ｐｏｌｌｉｍｏｒｅ−Ｈｅａｌ法、ＢＪＨ法等の計算法により細孔径分布曲線を求めることができる。
【００４８】
また、本発明に好適なシリカ系メソ多孔体は、細孔径分布曲線における中心細孔直径の±４０％の範囲に全細孔容積の６０％以上が含まれることが好ましい。この条件を満たすシリカ系メソ多孔体は、細孔の直径が非常に均一であることを意味する。また、シリカ系メソ多孔体の比表面積については特に制限はないが、７００ｍ2／ｇ以上であることが好ましい。比表面積は、吸着等温線からＢＥＴ等温吸着式を用いてＢＥＴ比表面積として算出することができる。
【００４９】
さらに、本発明に好適なシリカ系メソ多孔体は、そのＸ線回折パターンにおいて１ｎｍ以上のｄ値に相当する回折角度に１本以上のピークを有することが好ましい。Ｘ線回折ピークはそのピーク角度に相当するｄ値の周期構造が試料中にあることを意味する。したがって、１ｎｍ以上のｄ値に相当する回折角度に１本以上のピークがあることは、細孔が１ｎｍ以上の間隔で規則的に配列していることを意味する。
【００５０】
また、本発明に好適なシリカ系メソ多孔体が有する細孔は、多孔体の表面のみならず内部にも形成される。かかる多孔体における細孔の配列状態（細孔配列構造又は構造）は特に制限されないが、２ｄ−ヘキサゴナル構造、３ｄ−ヘキサゴナル構造又はキュービック構造であることが好ましい。また、このような細孔配列構造は、ディスオーダの細孔配列構造を有するものであってもよい。
【００５１】
ここで、多孔体がヘキサゴナルの細孔配列構造を有するとは、細孔の配置が六方構造であることを意味する（S.Inagaki,et al.,J.Chem.Soc.,Chem.Commun.,680,1993；S.Inagaki,et al.,Bull.Chem.Soc.Jpn.,69,1449；1996、Q.Huo,et al.,Science,268,1324,1995参照）。また、多孔体がキュービックの細孔配列構造を有するとは、細孔の配置が立方構造であることを意味する（J.C.Vartuli,et al.,Chem.Mater.,6,2317,1994；Q.Huo,et al.,Nature,368,317,1994参照）。また、多孔体がディスオーダの細孔配列構造を有するとは、細孔の配置が不規則であることを意味する（P.T.Tanev,et al.,Science,267,865,1995；S.A.Bagshaw,et
al.,Science,269,1242,1995；R.Ryoo,et al.,J.Phys.Chem.,100,17718,1996参照）。また、前記キュービック構造は、Ｐｍ−３ｎ、Ｉｍ−３ｍ又はＦｍ−３ｍ対称性であることが好ましい。前記対称性とは、空間群の表記法に基づいて決定されるものである。
【００５２】
本発明に好適なシリカ系メソ多孔体は、平均粒径が０．０１〜３μｍ程度の粉末のまま使用してもよいが、必要に応じて成形して使用してもよい。成形する手段はどのようなものでも良いが、押出成形、打錠成形、転動造粒、圧縮成形、CIPなどが好ましい。その形状は使用態様、方法に応じて決めることができ、たとえば円柱状、破砕状、球状、ハニカム状、凹凸状、波板状等が挙げられる。
【００５３】
本発明の製造方法によって得られる色素含有メソ多孔体は、上述のメソ多孔体の骨格内に前記色素が均一に組み込まれているものである。このようにメソ多孔体の骨格内に組み込まれている色素の含有量は、特に制限されないが、本発明の製造方法によれば十分な量の色素を骨格内に組み込むことができることから色素含有メソ多孔体の２〜３０重量％程度であることが好ましい。色素の含有量が前記下限未満では、色素を含有したことによって奏される効果（例えば、光照射の有無による吸着量の差）が十分に奏されない傾向にあり、他方、前記上限を超えると、メソ多孔体の吸着性能が低下して吸着量が不十分となる傾向にある。また、本発明の製造方法によって得られる色素含有メソ多孔体においては色素が骨格内に組み込まれているため、色素の脱離が確実に防止される。
【００５４】
このような本発明の製造方法によって得られる色素含有メソ多孔体においては、そこに吸着する被吸着物質（例えば、水素、一酸化炭素、二酸化炭素、窒素、炭化水素（気体）、ハロメタン等の気体状成分や、水、炭化水素（液体）、ガソリン等の液体状成分）の吸着量が、前記色素に吸収される波長を有する光を照射している場合（以下、「光照射状態」という）とかかる光を照射していない場合（以下、「光照射停止状態」という）とで驚くべきことに相違し、しかも光照射状態と光照射停止状態とを繰り返すことにより吸着量を可逆的にかつ能動的に変化させることができる。したがって、本発明の製造方法によって得られる色素含有メソ多孔体は、水素分離、一酸化炭素分離、二酸化炭素分離、窒素分離、炭化水素分離、ハロメタン等の有害物質の除去、調湿等を達成するシステムに対して有用である。
【００５５】
なお、このように光照射量を変化させることにより吸着量が可逆的に変化する理由は必ずしも定かではないが、本発明者らは以下のように推察する。すなわち、所定の波長を有する光を吸収する色素を含有するメソ多孔体に対してその波長を有する光の照射を開始又は照射量を増加すると、光吸収により励起された分子の基底状態への無輻射遷移或いは可逆的光反応によって色素含有メソ多孔体内部の温度が僅かに上昇し、それによって色素含有メソ多孔体に吸着可能な被吸着物質の量（吸着平衡量）が減少する。一方、かかる光の照射を停止又は照射量を減少すると、色素含有メソ多孔体内部の温度がこのような無輻射遷移や可逆的光反応がない状態の温度に速やかに低下し、それによって色素含有メソ多孔体に吸着可能な被吸着物質の量（吸着平衡量）が増加する。そして、このような光照射による色素含有メソ多孔体の吸着性能の平衡状態の過渡的な変化は、不可逆的ないわゆる光化学反応を伴うものではなく、可逆的ないわゆる物理吸着特性の変化に起因するものであるため、光照射状態と光照射停止状態とを繰り返すことにより吸着量が可逆的に変化するものと本発明者らは推察する。なお、上記の色素含有メソ多孔体内部の温度の上昇は、色素含有メソ多孔体の表面近傍の微小な領域における僅かな温度変化であり、従来の加熱スイングサイクル吸着技術における系全体の温度上昇とは全く別異なものであって、平衡に達する時間、エネルギー的ロス、局所的制御等の点で大きく異なる。また、光照射量の増減による色素の過渡的構造変化成分の量の増減や色素含有メソ多孔体表面の極性変化によっても吸着量が可逆的に変化するものと本発明者らは推察する。
【実施例】
【００５６】
以下、実施例及び比較例に基づいて本発明をより具体的に説明するが、本発明は以下の実施例に限定されるものではない。
【００５７】
（実施例１）
アゾ色素｛アルドリッチ社製  Ｄｉｓｐｅｒｓｅ  Ｒｅｄ  １（DR1）［化合物名：４−（Ｎ−２−ヒドロキシエチル−Ｎ−エチル）アミノ−４’−ニトロアゾベンゼン］｝とアルコキシシラン｛テトラエトキシシラン（TEOS）｝との結合体として下記構造式：
【００５８】
【化１】
2005171073.tif 000002
【００５９】
で表されるアゾベンゼン骨格を有するアルコキシシラン(DR1UPTEOS)を用いた。そして、DR1UPTEOS０．０８１ｇとTEOS０．９０３ｇとの混合物｛DR1UPTEOS：TEOS=1:30(モル比)｝にアセトン０．７６ｇ及び０．０１規定塩酸０．８３ｇを添加し、室温（約２５℃）にて攪拌した。最初はTEOSとアセトンに溶解したDR1UPTEOSが分散していたが、１時間程度の反応で均一な溶液に変化し、３時間程度反応させたところTEOS及びDR1UPTEOSの加水分解及び脱水縮合によるオリゴマー形成に伴う粘性の増加が観察された。
【００６０】
一方、２．０２Ｍの水酸化ナトリウム水溶液０．７ｍＬを蒸留水９０ｍＬに混合し、そこにトリメチルステアリルアンモニウムクロライド｛〔CH3(CH2)17N(CH3)3〕Cl  (C18TMACl)｝０．２００ｇを添加して４０℃に加熱して溶解せしめた後、室温にて保持した。
【００６１】
次いで、得られたアルカリ性の界面活性剤水溶液に、前記オリゴマー溶液を激しく撹拌しながら滴下したところ、滴下と同時に溶液が赤濁した。室温で更に約２．５時間撹拌した後、桐山ロートを用いてろ過した。ろ液はほぼ無色透明であり、得られた赤色粉末（色素含有メソ多孔体）を水及びアセトンでリンスしたところ、アセトンリンスの際にろ液がほんのわずかにピンク色を呈した。
【００６２】
続いて、得られた色素含有メソ多孔体からテンプレートであるC18TMAClを除去するため、エタノール１００ｍＬに濃塩酸２．０ｇを加えた溶液に上記メソ多孔体を懸濁させ、室温で約７時間撹拌した後、桐山ロートを用いてろ過した。更に、得られた粉末をエタノール、水、アセトンでリンスし、風乾せしめた後、一昼夜真空乾燥して細孔内の界面活性剤が十分に除去された色素含有メソ多孔体を得た。
【００６３】
（実施例２）
DR1UPTEOSとTEOSとの混合物としてDR1UPTEOS０．２２９ｇとTEOS０．８５２ｇとの混合物｛DR1UPTEOS：TEOS=1:10(モル比)｝を用いた以外は実施例１と同様にして界面活性剤が十分に除去された色素含有メソ多孔体を得た。
【００６４】
（実施例３）
先ず、アゾ色素｛アルドリッチ社製  Ｄｉｓｐｅｒｓｅ  Ｒｅｄ  １９（ＤＲ１９）［化合物名：４−（Ｎ，Ｎ−ジ（２−ヒドロキシエチル））アミノ−４’−ニトロアゾベンゼン］｝と２当量のアルコキシシラン｛テトラエトキシシラン（TEOS）｝との結合体であるアゾベンゼン骨格を有するアルコキシシラン(DR19TEOS)を以下の反応式：
【００６５】
【化２】
2005171073.tif 000003
【００６６】
にしたがって合成した。すなわち、先ず、市販品のDR19を熱アセトンに懸濁させ、熱アセトン可溶部をろ別し、ろ液を濃縮して得られた結晶をエタノールを用いて再結晶化させることによってDR19を精製した。また、熱アセトン不溶部に対しては、熱アセトンによる抽出を繰り返し行った。次に、５．０７ｇ（１５．３ｍｍｏｌ）のDR19を含有しかつ５０〜６０℃に加熱されたピリジン溶液（３０ｍＬ）に、９．５７ｇ（３８．７ｍｍｏｌ）の上記反応式に示す３−イソシアナトプロピルトリエトキシシラン（ICPTEOS）を含有するピリジン溶液（２０ｍＬ）を滴下し、５０〜６０℃に加熱した状態で７時間攪拌した。次いで、反応溶液をＴＬＣにより分析したところ、溶液中にDR19が残存していたため、１．１当量（３．０５ｇ）のICPTEOSを含有するピリジン溶液（１０ｍＬ）を更に加え、更に５０〜６０℃に加熱した状態で７時間攪拌した。反応後、反応溶液から減圧下でピリジンを留去した後、カラムクロマトグラフィー（展開溶媒：酢酸エチル／ヘキサン＝１／１）により精製し、上記反応式に示すDR19TEOS（６．６０ｇ、８．００ｍｍｏｌ、収率５２％）を得た。なお、得られた化合物が上記反応式に示すDR19TEOSの構造を有していることは、１Ｈ及び１３Ｃ  ＮＭＲスペクトルの測定により確認された。
【００６７】
次いで、DR19TEOS０．１２ｇとTEOS０．９０ｇとの混合物｛DR19TEOS：TEOS=1:30(モル比)｝にアセトン０．７６ｇ及び０．０１規定塩酸０．８３ｇを添加し、室温（約２５℃）にて攪拌した。最初はTEOSとアセトンに溶解したDR19TEOSが分散していたが、１時間程度の反応で均一な溶液に変化し、３時間程度反応させたところTEOS及びDR19TEOSの加水分解及び脱水縮合によるオリゴマー形成に伴う粘性の増加が観察された。
【００６８】
一方、２．０２Ｍの水酸化ナトリウム水溶液０．７ｍＬを蒸留水９０ｍＬに混合し、そこにトリメチルステアリルアンモニウムクロライド｛〔CH3(CH2)17N(CH3)3〕Cl  (C18TMACl)｝０．２００ｇを添加して４０℃に加熱して溶解せしめた後、室温にて保持した。
【００６９】
次いで、得られたアルカリ性の界面活性剤水溶液に、前記オリゴマー溶液を激しく撹拌しながら滴下したところ、滴下と同時に溶液が赤濁した。室温で更に約２．５時間撹拌した後、桐山ロートを用いてろ過した。ろ液は無色透明であり、得られた赤色粉末（色素含有メソ多孔体）を水及びアセトンでリンスしたところ、アセトンリンスの際にろ液は透明であった。このようにして、細孔内に界面活性剤が存在する色素含有メソ多孔体を得た。
【００７０】
（実施例４）
DR19TEOSとTEOSとの混合物としてDR19TEOS０．３４ｇとTEOS０．８５ｇとの混合物｛DR19TEOS：TEOS=1:10(モル比)｝を用いた以外は実施例３と同様にして細孔内に界面活性剤が存在する色素含有メソ多孔体を得た。
【００７１】
（比較例１）
DR1UPTEOSとTEOSとの混合物に代えてTEOS０．９３３ｇのみを用いた以外は実施例１と同様にして比較のためのメソ多孔体を得た。なお、界面活性剤水溶液にオリゴマー溶液を滴下した際に溶液は白濁し、得られた粉末は白色粉末であった。
【００７２】
（比較例２）
２Ｍの水酸化ナトリウム水溶液２ｍＬを蒸留水２９０ｍＬに混合し、そこにトリメチルステアリルアンモニウムクロライド｛〔CH3(CH2)17N(CH3)3〕Cl  (C18TMACl)｝０．６ｇを添加して４０℃に加熱して溶解せしめた後、室温にて保持した。
【００７３】
次いで、得られたアルカリ性の界面活性剤水溶液に、DR1UPTEOS０．０８１ｇ、TEOS０．９０７ｇ｛DR1UPTEOS：TEOS=1:30(モル比)｝及びアセトン０．２５ｇを撹拌しながら滴下したところ、溶液は赤色になったが滴下された液体が液滴状に分離した状態となり、約１０分の攪拌後に溶液が赤濁してきた。室温で更に約２．５時間撹拌した後、桐山ロートを用いてろ過した。ろ液は薄いピンク色であり、得られた赤色粉末（メソ多孔体）を水及びアセトンでリンスしたところ、ろ液は最初のうちは赤色となり、ろ液が無色透明になるまで水及びアセトンによるリンスを繰り返した。このようにして、細孔内に界面活性剤が存在する比較のためのメソ多孔体を得た。
【００７４】
（比較例３）
アルカリ性の界面活性剤水溶液にDR1UPTEOS０．２３２ｇ、TEOS０．８４６ｇ｛DR1UPTEOS：TEOS=1:10(モル比)｝及びアセトン０．５ｇを撹拌しながら滴下するようにした以外は比較例２と同様にして細孔内に界面活性剤が存在する比較のためのメソ多孔体を得た。
【００７５】
（比較例４）
アルカリ性の界面活性剤水溶液にTEOS０．９１５ｇのみを撹拌しながら滴下するようにした以外は比較例２と同様にして細孔内に界面活性剤が存在する比較のためのメソ多孔体を得た。なお、界面活性剤水溶液にTEOSを滴下した際に溶液は約１５分の攪拌後に白濁し、得られた粉末は白色粉末であった。
【００７６】
（赤外吸収スペクトル測定）
実施例１〜２で得られたメソ多孔体の赤外（ＩＲ）吸収スペクトルを、フーリエ変換赤外分光装置(Nicolet社製:Avatar360)を用いてＫＢｒ法にて測定した。実施例１及び実施例２で得られたメソ多孔体の赤外吸収スペクトルを図１（ａ）及び図１（ｂ）にそれぞれ示す。図１（ａ）、（ｂ）に示した結果から、実施例１〜２で得られたメソ多孔体はシリカ骨格をベースにしてかつアゾ色素が導入された材料であることが確認された。
【００７７】
また、実施例３〜４で得られたメソ多孔体についても同様に赤外（ＩＲ）吸収スペクトルを測定したところ、色素由来の吸収が観測され、実施例３〜４で得られたメソ多孔体も実施例１〜２で得られたメソ多孔体と同様にシリカ骨格をベースにしてかつアゾ色素が導入された材料であることが確認された。
【００７８】
一方、比較例２〜３で得られたメソ多孔体についても同様に赤外（ＩＲ）吸収スペクトルを測定したところ、色素由来の吸収はほとんど観測されず、比較例２〜３で得られたメソ多孔体は実施例１〜４で得られたメソ多孔体に比べて少量の色素しか導入されていないことが確認された。
【００７９】
（X線回折測定）
実施例１〜２及び比較例１で得られたメソ多孔体のＸ線回折（ＸＲＤ）パターンを、Ｘ線回折装置(Rigaku社製:RINT-TTR)を用いて測定した。比較例１、実施例１及び実施例２で得られたメソ多孔体のX線回折パターンを図２（ａ）、図２（ｂ）及び図２（ｃ）にそれぞれ示す。図２（ａ）、（ｂ）、（ｃ）に示した結果から、実施例１〜２及び比較例１で得られたメソ多孔体には回折ピークが存在し、周期構造を持った材料であることが確認された。また、指数付けから２次元ヘキサゴナル構造であると推察される。
【００８０】
また、実施例３〜４で得られたメソ多孔体についても同様にＸ線回折（ＸＲＤ）パターンを測定した。比較例１、実施例３及び実施例４で得られたメソ多孔体のX線回折パターンを図３に示す。図３に示した結果から、実施例３〜４及び比較例１で得られたメソ多孔体には回折ピークが存在し、周期構造を持った材料であることが確認された。また、指数付けから２次元ヘキサゴナル構造であると推察される。
【００８１】
さらに、比較例２〜３で得られたメソ多孔体についても同様にＸ線回折（ＸＲＤ）パターンを測定したところ、比較例２〜３で得られたメソ多孔体にも回折ピークが存在し、周期構造を持った材料であることが確認された。また、指数付けから２次元ヘキサゴナル構造であると推察される。
【００８２】
（窒素の等温吸着測定）
実施例１〜２及び比較例１で得られたメソ多孔体について、窒素の等温吸着測定を全自動ガス吸着量測定装置(ユアサアイオニクス社製:オートソーブ1-AG)を用いて７７Ｋで実施した。得られた窒素の等温吸着曲線を図４に示す。
【００８３】
吸着時、脱着時の等温線はいづれのメソ多孔体においても同じ曲線上にあり、ヒステリシスは観測されなかった。これより、可逆的な物理吸着が生じていることが確認された。また、いずれのメソ多孔体においてもＰ／Ｐ０が０．３程度でメソ孔に特徴的な急激な吸着量の立ち上がりを示しており、良好なシリカ系メソ多孔体であることが確認された。
【００８４】
（比表面積）
実施例１〜２及び比較例１で得られたメソ多孔体について、ＢＥＴ(Brunauer-Emmett-Teller)法により比表面積を求めたところ、いずれのメソ多孔体においても５００〜７５０ｍ２／ｇ程度であった。
【００８５】
（孔径分布）
実施例１〜２で得られたメソ多孔体について、ケルビン式を元にしたＢＪＨ(Barrett-Joyner-Halenda)法を用いて吸着曲線より細孔分布曲線を求めた。実施例１及び実施例２で得られたメソ多孔体の孔径分布を図５（ａ）及び図５（ｂ）にそれぞれ示す。図５（ａ）、（ｂ）に示した結果から、実施例１〜２で得られたメソ多孔体の細孔径は２ｎｍを中心にそろっていることが確認された。
【００８６】
（ベンゼンの吸着量に関する光照射吸着試験）
図６に示す蒸気吸着測定装置（日本ベル社製:BELSORP-18）にハロゲンランプ光源（HOYASHOT  HL１００E）及び光照射用のコールドライトガイド（駿河精機社製:VFGS）を取りつけ、実施例１〜２及び比較例１で得られたメソ多孔体を用いて以下に示すベンゼンの吸着量に関する光照射吸着試験を行った。なお、１０ｍｇのメソ多孔体１が容量１７ｍＬのガラス製処理容器２の内部に配置されており、コールドライト３から最大３９０mW（ガイド出口）の照射光パワーで波長３８０〜７８０ｎｍの可視光を中心とした照射光Ｌがメソ多孔体１に照射された。また、処理容器２及びコールドライト３の光照射部３１はステンレス製の２５℃の恒温水槽（遮光容器）４の内部に配置されており、処理容器２には弁１０を介して容量４３ｍＬのガラス製予備室（配管）１１が接続されている。更に、予備室１１には、弁１２を介して内部にベンゼン１３が貯められている容器１４と、弁１５を介してポンプ１６と、圧力計１７とが接続されている。
【００８７】
先ず、系全体を十分に脱気した後、予備室１１内に所定初期圧力（圧力：９Ｔｏｒｒ）のベンゼン蒸気を導入した。続いて、弁１２及び弁１５を閉じた後に弁１０を開けてベンゼン蒸気を処理容器２内に導入し、光Ｌを照射しない状態でメソ多孔体１に対するベンゼンの吸着量が平衡状態になるまで放置した。次に、ベンゼンの吸着量が十分に平衡状態になったところで光Ｌの照射を開始し、更に所定時間経過後に光Ｌの照射を停止してその間の処理容器２内の圧力変化を計測した。
【００８８】
実施例１〜２で得られたメソ多孔体を用いた場合の結果、すなわち光照射によって変化する圧力変化の様子を図７に模式的に示した。いずれのメソ多孔体を用いた場合も、平衡状態に到達した後に光照射を開始すると、図７に示したように圧力が上昇し、３０秒から１分程度で上昇は停止して光照射状態での圧力は一定となった（図７：ＯＮ状態）。次いで、光照射を停止すると、再び圧力は低下しはじめ、やはり３０秒から１分程度で最初の平衡状態に戻った（図７：ＯＦＦ状態）。この現象は、光照射の開始と停止を繰り返し行っても（一度脱着させてから再度行っても）同様に再現した。なお、圧力上昇はメソ多孔体内部に吸着したベンゼンが外部に放出されたことにより起こっており、他方、光照射を停止するともとの平衡状態に戻ることは再びベンゼンがメソ多孔体内部に吸着されたことを示す。このような現象が生じたことから、光照射によってメソ多孔体の吸着特性が可逆的に変化し、光照射によって吸脱着を能動的に制御できることが確認された。
【００８９】
なお、このような現象は実施例１〜２で得られたメソ多孔体では認められたが、比較例１で得られたメソ多孔体では認められなかったことから、色素による光吸収が本現象に重要な役割を果たしていることが確認された。
【００９０】
次に、実施例１〜２で得られたメソ多孔体を用いて、最初の平衡圧が異なる状態で光照射吸着試験を行った。なお、最初の平衡圧を以下の３パターン、（ｉ）吸着等温線における最初の吸着量の立ちあがり部分の圧力（数Ｔｏｒｒ）、（ｉｉ）一旦相対圧に対する吸着量が略平坦になる少し手前の圧力（十数Ｔｏｒｒ）、（ｉｉｉ）その平坦部分の圧力（５０〜６０Ｔｏｒｒ）、として試験を行った。また、光照射パワーも同時に変化させてその挙動の違いについても比較した。得られた結果を図８に示す。
【００９１】
図８に示した結果の比較から、実施例２で得られたメソ多孔体の方がどの条件でも平衡状態の変化が大きいことが確認された。すなわち、導入した色素の量が多い方が、光照射による吸着量の変化量が多く、色素濃度に比例して吸着量の変化が大きい現象が確認された。そして、実施例２で得られたメソ多孔体を用いた場合、光照射により最大で約３６％のベンゼンを光照射により外部に放出させ、更に光照射停止後に再び内部に同量のベンゼンを再吸着させることができた。
【００９２】
また、光照射パワーに対する依存性を比較すると、パワーの増大により変化量が増大していく傾向があり、その依存性は実施例２で得られたメソ多孔体の方がより顕著であることが確認された。
【００９３】
なお、最初の平衡圧が数Ｔｏｒｒと十数Ｔｏｒｒの違いによる差は実施例１、２で得られたいずれのメソ多孔体においても確認されなかったが、最初の平衡圧が５０〜６０Ｔｏｒｒの場合は逆に変化量がいずれのメソ多孔体においても低下していた。
【００９４】
また、弁１０を開けてベンゼン蒸気を処理容器２内に導入した際に、光Ｌを照射した状態でメソ多孔体１に対するベンゼンの吸着量が平衡状態になるまでの圧力変化を測定したところ、予備室１１内の初期圧力が３５Ｔｏｒｒ以下の場合は、光照射状態の方が光照射停止状態より平衡状態に到達するまでの吸着速度が速くなる現象が確認された。他方、予備室１１内の初期圧力が飽和蒸気圧（９５．１Ｔｏｒｒ＠２５℃）に近い９０Ｔｏｒｒ程度の場合は、吸着速度に違いは見られなかった。
【００９５】
（比較例５）
特開２００２−０６２４７７号公報に記載されている合成例１［多孔質粒子の作製］と同じ製造方法で比較のためのメソ多孔体（ベンゼンをシリカ骨格に有した有機−無機ハイブリッド型シリカ系メソ多孔体）を得た。得られたメソ多孔体について前記と同様にベンゼンの吸着量に関する光照射吸着試験を行ったところ、光照射による吸着量の変化は確認されなかった。
【産業上の利用可能性】
【００９６】
以上説明したように、本発明の色素含有メソ多孔体の製造方法によれば、十分な量の色素が均一に骨格内に組み込まれているメソ多孔体を製造することが可能となる。そして、このような本発明の製造方法により得られる色素含有メソ多孔体によれば、光照射という汎用性の高い手法によりメソ多孔体に吸着する物質の吸着量を可逆的にかつ能動的に変化させることが可能となる。
【００９７】
また、本発明の製造方法によって得られる色素含有メソ多孔体は、色素としていわゆる機能性色素を用いることにより、光学特性の変化を利用したデバイス、光記録材料、センサーといった用途や、発光特性を利用したディスプレー、光増幅材料といった用途等に有用であり、更にこのような光機能と触媒機能とを組み合わせた分野における利用にも有効である。
【００９８】
特に、本発明の製造方法によって得られる色素含有メソ多孔体において色素としてアゾ色素を用いることにより、アゾ色素の機能がメソ多孔体により増強され、光変形性の向上や光固定性の高密度化等が可能となる。
【図面の簡単な説明】
【００９９】
【図１】図１（ａ）及び図１（ｂ）はそれぞれ、実施例１及び実施例２で得られたメソ多孔体の赤外吸収スペクトルを示すグラフである。
【図２】図２（ａ）、図２（ｂ）及び図２（ｃ）はそれぞれ、比較例１、実施例１及び実施例２で得られたメソ多孔体のX線回折パターンを示すグラフである。
【図３】比較例１、実施例３及び実施例４で得られたメソ多孔体のX線回折パターンを示すグラフである。
【図４】実施例１〜２及び比較例１で得られたメソ多孔体の窒素の等温吸着曲線をに示すグラフである。
【図５】図５（ａ）及び図５（ｂ）はそれぞれ、実施例１及び実施例２で得られたメソ多孔体の孔径分布を示すグラフである。
【図６】ベンゼンの吸着量に関する光照射吸着試験に用いた蒸気吸着測定装置の構成を示す模式図である。
【図７】実施例１〜２で得られたメソ多孔体を用いた場合の光照射によって変化する圧力変化の様子を示す模式的グラフである。
【図８】実施例１〜２で得られたメソ多孔体を用いたベンゼンの吸着量に関する光照射吸着試験の結果を示すグラフである。
【符号の説明】
【０１００】
１…メソ多孔体、２…ガラス製処理容器、３…コールドライト、３１…光照射部、４…恒温水槽（遮光容器）、１０…弁、１１…ガラス製予備室（配管）、１２…弁、１３…ベンゼン、１４…容器、１５…弁、１６…ポンプ、１７…圧力計、Ｌ…照射光。
【図１】
2005171073.tif 000004
【図２】
2005171073.tif 000005
【図３】
2005171073.tif 000006
【図４】
2005171073.tif 000007
【図５】
2005171073.tif 000008
【図６】
2005171073.tif 000009
【図７】
2005171073.tif 000010
【図８】
2005171073.tif 000011